(57)【要約】  有孔液体透過性基材、並びに、疎水性有機ポリマーマトリックス、任意選択的な可塑化剤、および親水性有機微粒子を含む吸収性非接着性ポリマー組成物、を含む創傷被覆材。【特許請求の範囲】
【請求項１】
有孔液体透過性基材、並びに、
疎水性有機ポリマーマトリックス、
任意選択的な可塑化剤、および
親水性有機微粒子、
を含む吸収性非接着性ポリマー組成物、を含む創傷被覆材。
【請求項２】
前記疎水性有機ポリマーマトリックスが、スチレン−イソプレン−スチレン共重合体、スチレン−ブタジエン−スチレン共重合体、又はこれらの混合物を含む、請求項１に記載の創傷被覆材。
【請求項３】
前記組成物が可塑化剤を含む、請求項１に記載の創傷被覆材。
【請求項４】
前記微粒子が、実質的に非水和形態のとき、１０ミクロン以下の平均粒度を有する、請求項１に記載の創傷被覆材。
【請求項５】
前記微粒子が、実質的に非水和形態のとき、１ミクロン以下の平均粒度を有する、請求項４に記載の創傷被覆材。
【請求項６】
前記微粒子が、実質的に非水和形態のとき、０．５ミクロン以下の平均粒度を有する、請求項５に記載の創傷被覆材。
【請求項７】
前記有孔液体透過性基材が、１平方センチメートル当たり１〜２２５個の孔を含む、請求項１に記載の創傷被覆材。
【請求項８】
前記有孔液体透過性基材が、０．１ミリメートル〜０．５センチメートルの平均開口部サイズを有する孔を含む、請求項１に記載の創傷被覆材。
【請求項９】
前記微粒子がアミン含有有機ポリマーを含む、請求項１に記載の創傷被覆材。
【請求項１０】
前記アミン含有有機ポリマー微粒子が、有機ポリマーの第四級アンモニウム塩を含む、請求項９に記載の創傷被覆材。
【請求項１１】
前記微粒子が、２−（ジメチルアミノ）エチルメタクリレートのメチルクロライド第四級塩のカチオン性ホモポリマーを含む、請求項１０に記載の創傷被覆材。
【請求項１２】
前記微粒子が、アクリル酸ナトリウムとアクリル酸の共重合体を含む、請求項１に記載の創傷被覆材。
【請求項１３】
前記微粒子が分散体の形態である、請求項１に記載の創傷被覆材。
【請求項１４】
前記ポリマー組成物が生物活性剤を更に含む、請求項１に記載の創傷被覆材。
【請求項１５】
前記生物活性剤が抗微生物剤である、請求項１４に記載の創傷被覆材。
【請求項１６】
前記ポリマー組成物が、粘着付与剤、架橋剤、安定剤、相溶化剤、押出助剤、充填剤、顔料、染料、膨潤剤、連鎖移動剤、および、これらの組み合わせからなる群から選択される添加剤を更に含む、請求項１に記載の創傷被覆材。
【請求項１７】
前記疎水性有機ポリマーマトリックスが、２種類以上のポリマーの混合物を含む、請求項１に記載の創傷被覆材。
【請求項１８】
前記微粒子が、前記ポリマー組成物の全重量を基準にして、１重量％〜６０重量％の量で存在する、請求項１に記載の創傷被覆材。
【請求項１９】
有孔液体透過性基材、並びに、
スチレン−イソプレン−スチレン共重合体、スチレン−ブタジエン−スチレン共重合体、又はこれらの混合物を含む、疎水性有機ポリマーマトリックス、
任意選択的な可塑化剤、および
アミン含有有機ポリマーを含む親水性微粒子、
を含む吸収性非接着性ポリマー組成物、を含む創傷被覆材。
【請求項２０】
有孔液体透過性基材、並びに、
スチレン−イソプレン−スチレン共重合体、スチレン−ブタジエン−スチレン共重合体、又はこれらの混合物を含む、疎水性有機ポリマーマトリックス、
任意選択的な可塑化剤、および
ポリアクリル酸ナトリウム共重合体を含む親水性微粒子、
を含む吸収性非接着性ポリマー組成物、を含む創傷被覆材。
【請求項２１】
請求項１に記載の創傷被覆材を創傷に適用することを含む、創傷の治療方法。
【請求項２２】
請求項１９に記載の創傷被覆材を創傷に適用することを含む、創傷の治療方法。
【請求項２３】
請求項２０に記載の創傷被覆材を創傷に適用することを含む、創傷の治療方法。
【発明の詳細な説明】
【背景技術】
【０００１】
創傷治癒過程は、新しい組織を形成するため、毛細管、繊維芽細胞および上皮が創傷部位の中に成長することを必要とする。新しく形成された組織は、非常に虚弱で、外部の影響に過敏である。まだ組織再生中の創傷が繊維材料で構成されている被覆材で被覆されると、繊維が、新しく形成された組織と容易に入り混じって、創傷組織に炎症反応を生じさせ、その結果、創傷治癒過程が悪化する場合がある。更に、創傷組織は、また、被覆材の除去および交換に関連する機械的な損傷も受ける。これを回避するため、創傷に適用される被覆材は、乾燥した創傷滲出物、又は形成された凝塊に接着しないことが望ましい。
【０００２】
創傷治癒過程のこの特に敏感な段階の間に使用することが意図される創傷被覆材は、好ましくは、創床に膠着しないように設計される。また、それらが曲げやすく、柔軟な創傷接触面を有することが望ましい。更に、それらが過剰量の創傷滲出物を吸収できる、および／又は、創傷を覆うように配置された吸収体の中に創傷滲出物を浸入させ得ることが望ましい。
【発明の開示】
【課題を解決するための手段】
【０００３】
本発明は、創傷被覆材に有用なポリマー組成物に関する。
【０００４】
本発明の一態様では、創傷被覆材が提供される。一実施形態では、創傷被覆材は、有孔液体透過性基材、並びに、疎水性有機ポリマーマトリックス、任意選択的な可塑化剤、および親水性有機微粒子を含む吸収性非接着性ポリマー組成物を含む。ある実施形態では、可塑化剤が存在する。
【０００５】
ある実施形態では、疎水性ポリマーマトリックスは、スチレン−イソプレン−スチレン共重合体、スチレン−ブタジエン−スチレン共重合体、又はこれらの混合物を含む。ある実施形態では、疎水性ポリマーマトリックスは、２種類以上のポリマーの混合物を含む。
【０００６】
ある実施形態では、微粒子は、実質的に非水和形態のとき、１０ミクロン以下の平均粒度を有する。ある実施形態では、微粒子は、実質的に非水和形態のとき、１ミクロン以下の平均粒度を有する。他のある実施形態では、微粒子は、実質的に非水和形態のとき、０．５ミクロン以下の平均粒度を有する。
【０００７】
ある実施形態では、有孔液体透過性基材は、１平方センチメートル当たり１〜２２５個の孔を含む。ある実施形態では、有孔液体透過性基材は、平均開口部サイズが０．１ミリメートル〜０．５センチメートルの孔を含む。
【０００８】
ある実施形態では、微粒子は、アミン含有有機ポリマーを含む。ある実施形態では、アミン含有有機ポリマー微粒子は、有機ポリマーの第四級アンモニウム塩を含む。微粒子は、２−（ジメチルアミノ）エチルメタクリレートのメチルクロライド第四級塩のカチオン性ホモポリマーを含む。
【０００９】
ある実施形態では、微粒子は、アクリル酸ナトリウムとアクリル酸の共重合体を含む。
【００１０】
ある実施形態では、微粒子は、逆エマルションの形態である。
【００１１】
ある実施形態では、微粒子は、ポリマー組成物の全重量を基準にして、１重量％〜６０重量％の量で存在する。
【００１２】
ある実施形態では、ポリマー組成物は、抗微生物剤などの生物活性剤を更に含む。ある実施形態では、ポリマー組成物は、粘着付与剤、架橋剤、安定剤、相溶化剤、押出助剤、充填剤、顔料、染料、膨潤剤、連鎖移動剤、および、これらの組み合わせからなる群から選択される添加剤を更に含む。
【００１３】
本発明は、また、有孔液体透過性基材および吸収性非接着性ポリマー組成物を含む創傷被覆材も提供する。本組成物は、スチレン−イソプレン−スチレン共重合体、スチレン−ブタジエン−スチレン共重合体、又はこれらの混合物を含む疎水性有機ポリマーマトリックス；任意選択的な可塑化剤；および、アミン含有有機ポリマーを含む親水性微粒子；を含む。
【００１４】
本発明は、また、有孔液体透過性基材および吸収性非接着性ポリマー組成物を含む創傷被覆材も提供する。本組成物は、スチレン−イソプレン−スチレン共重合体、スチレン−ブタジエン−スチレン共重合体、又はこれらの混合物を含む疎水性有機ポリマーマトリックス；任意選択的な可塑化剤；および、ポリアクリル酸ナトリウム共重合体を含む親水性微粒子；を含む。
【００１５】
本発明は、また、本明細書に記載の創傷被覆材を適用することを含む、創傷の治療方法も提供する。
【００１６】
本明細書で使用する場合、「１つ（ａ）」、「１つ（ａｎ）」、「その（ｔｈｅ）」、「少なくとも１つ」、および「１つ以上」は、互換的に使用される。また、本明細書では、端点による数値範囲の引用は、その範囲に包含される全ての数を含む（例えば、１〜５は、１、１．５、２、２．７５、３、３．８０、４、５などを含む）。
【００１７】
本発明の前記要約は、開示される各実施形態又は本発明の全ての実施を説明することを意図したものではない。以下の説明は、例証の実施形態を更に詳細に例示する。
【発明を実施するための最良の形態】
【００１８】
本発明は、有孔液体透過性基材、および、基材にコーティングすることができるか又は含浸させることができるポリマー組成物を含む創傷被覆材を提供する。ポリマー組成物は、吸収性があって非接着性であり、疎水性有機ポリマーマトリックス、任意選択的な可塑化剤、および親水性有機微粒子を含む。
【００１９】
ポリマー組成物の文脈では、「吸収性」の用語は、組成物が、ポリマー組成物の乾燥重量の少なくとも５０％の塩水吸収性を示すことを意味する。
【００２０】
ポリマー組成物の文脈では、「非接着性」の用語は、基材にコーティングされた本発明の組成物の、実施例の項に記載される試験手順によるステンレス鋼からの１８０°剥離強度が一センチメートル当たり１ニュートン（Ｎ／ｃｍ）未満であることを意味する。好ましくは、本発明の組成物は、創傷組織に著しく接着しないため、除去時に痛みおよび／又は創傷組織の破壊を引き起こさない。組成物自体は非接着性であるが、必要に応じて、組成物を含む物品に接着剤（例えば、感圧接着剤）を添加できることを理解されたい。
【００２１】
典型的には、疎水性有機ポリマーマトリックスは、中に親水性粒子が実質的に均一に分散されている連続マトリックスを形成する。この分散体は、親水コロイドと称されることが多い。疎水性有機ポリマーマトリックスがポリマー組成物の非接着性に著しく寄与するのに対し、親水性有機微粒子は、吸収性に著しく寄与する。
【００２２】
親水性微粒子は、アニオン性ポリマー、カチオン性ポリマー、両性ポリマー、非イオン性ポリマー、又はこれらの組み合わせを含む、広範囲のポリマーから調製することができる。好ましい実施形態では、親水性微粒子はアミン含有ポリマーを含み、これは、更に好ましくは、有機ポリマーのカチオン性第四級アンモニウム塩である。別の好ましい実施形態では、親水性微粒子はアニオン性ポリアクリレートを含む。
【００２３】
本発明の組成物は、好ましくは、光安定性がある。これは、組成物が、次の種類の放射線、即ち、可視光線、紫外線、電子線、およびガンマ線滅菌の少なくとも１つに対して安定であることを意味する。
【００２４】
前述のように、本発明のポリマー組成物は吸収性がある。本発明のこのような組成物を含有する創傷被覆材は、必要に応じて、水和した又は膨潤した形態で使用することができる。しかし、創傷被覆材は、有孔液体透過性基材を含むため、ポリマー組成物は膨潤した状態でも流体を吸収することができ、孔が膨潤して閉鎖しないように、構造体を作製することができる。これによって、流体が被覆材を通り抜け（おそらく、上にあるガーゼなどの吸収材に浸入する）が、その下に捕捉されないようにすることができる。
【００２５】
疎水性有機ポリマーマトリックス
ポリマー組成物は、疎水性有機ポリマーマトリックスを含む。この文脈では、「疎水性」は、ポリマーマトリックスが水と相反する、水をはじく、水と混合しない傾向がある、又は、水に溶解できないことを意味する。疎水性材料は、非接着性組成物および物品に特に望ましい。
【００２６】
疎水性材料の例としては、以下に限定されないが、ポリイソブチレン、ポリエチレン−プロピレンゴム、ポリエチレン−プロピレン−ジエン改質ゴム、ポリイソプレン、スチレン−イソプレン−スチレン、スチレン−ブタジエン−スチレン、スチレン−エチレン−プロピレン−スチレン、およびスチレン−エチレン−ブチレン−スチレンが挙げられる。特に好ましい疎水性材料としては、スチレン−イソプレン−スチレン共重合体および／又はスチレン−ブタジエン−スチレン共重合体が挙げられ、更により好ましい材料としては、スチレン−イソプレン−スチレン共重合体が挙げられる。
【００２７】
また、疎水性ポリマーマトリックス中に、他のポリマー（本明細書では「任意選択的な副ポリマー」と称される）を含んでもよい。以下は、このようなポリマーの例である。
【００２８】
本発明の任意選択的な副ポリマーとして有用なエラストマーポリマーは、典型的には、２１℃で１つの相を形成し、０℃未満のガラス転移温度を有し、エラストマー性を示す材料である。エラストマーポリマーとしては、以下に限定されないが、ポリイソプレン、スチレン−ジエンブロック共重合体、天然ゴム、ポリウレタン、ポリエーテル−ブロック−アミド、ポリ−α−オレフィン、（メタ）アクリル酸の（Ｃ１〜Ｃ２０）アクリルエステル、エチレン−オクテン共重合体、および、これらの組み合わせが挙げられる。本発明に有用なエラストマー材料としては、例えば、ＣＶ−６０（国際商品（Ｉｎｔｅｒｎａｔｉｏｎａｌ  ｃｏｍｍｏｄｉｔｙ）として入手可能な、ムーニー粘度が１００℃で６０±５ＭＬ，１＋４の調整された粘度グレードの天然ゴム）などの天然ゴム；テキサス州ヒューストン、エクソン・ケミカル社（Ｅｘｘｏｎ  Ｃｈｅｍｉｃａｌ  Ｃｏ．，Ｈｏｕｓｔｏｎ，Ｔｅｘａｓ）から入手可能なエクソン・ブチル（Ｅｘｘｏｎ  Ｂｕｔｙｌ）２６８などのブチルゴム；テキサス州ヒューストン（Ｈｏｕｓｔｏｎ，  Ｔｅｘａｓ）、クラトン・ポリマーズ（Ｋｒａｔｏｎ  Ｐｏｌｙｍｅｒｓ）から入手可能なキャリフレックス（ＣＡＲＩＦＬＥＸ）ＩＲ３０９、および、オハイオ州アクロン（Ａｋｒｏｎ，  Ｏｈｉｏ）、グッドイヤー・タイヤ・アンド・ラバー社（Ｇｏｏｄｙｅａｒ  Ｔｉｒｅ  ａｎｄ  Ｒｕｂｂｅｒ  Ｃｏ．）から入手可能なナトシン（ＮＡＴＳＹＮ）２２１０などの合成ポリイソプレン； エチレン−プロピレン；ポリブタジエン；エクソンモービル・ケミカル社（ＥｘｘｏｎＭｏｂｉｌ  Ｃｈｅｍｉｃａｌ  Ｃｏ．）から入手可能なビスタネックス（ＶＩＳＴＡＮＥＸ）ＭＭ  Ｌ−８０などのポリイソブチレン；および、オハイオ州アクロン（Ａｋｒｏｎ，  Ｏｈｉｏ）のＢＦグッドリッチ（ＢＦ  Ｇｏｏｄｒｉｃｈ）から入手可能なアメリポル（ＡＭＥＲＩＰＯＬ）１０１１Ａなどのスチレン−ブタジエン−ランダム共重合体ゴムが挙げられる。
【００２９】
本発明の任意選択的な副ポリマーとして有用な熱可塑性ポリマーには、例えば、アイソタクチックポリプロピレン、低密度又は直鎖低密度ポリエチレン、中密度ポリエチレン、高密度ポリエチレン、ポリブチレンなどのポリオレフィン；エチレン／プロピレン共重合体などのポリオレフィン共重合体又は三元共重合体およびこれらのブレンド；デラウェア州ウィルミントン（Ｗｉｌｍｉｎｇｔｏｎ，Ｄｅｌａｗａｒｅ）、イー・アイ・デュポン・ドゥ・ヌムール・アンド・カンパニー（Ｅ．Ｉ．Ｄｕｐｏｎｔ  ｄｅ  Ｎｅｍｏｕｒｓ  ＆  Ｃｏ．）から入手可能なエルバックス（ＥＬＶＡＸ）２６０などのエチレン−酢酸ビニル共重合体；エチレンアクリル酸共重合体；イー・アイ・デュポン・ドゥ・ヌムール・アンド・カンパニー（Ｅ．Ｉ．Ｄｕｐｏｎｔ  ｄｅ  Ｎｅｍｏｕｒｓ  ＆  Ｃｏ．）から入手可能なサーリン（ＳＵＲＬＹＮ）１７０２などのエチレンメタクリル酸共重合体；ポリメチルメタクリレート；ポリスチレン；エチレンビニルアルコール；ポリエステル；無定形ポリエステル；ポリアミド；ポリフッ化ビニリデン、ポリテトラフルオロエチレン、フッ素化エチレン／プロピレン共重合体などのフッ素化熱可塑性樹脂；塩素化ポリエチレンなどのハロゲン化熱可塑性樹脂；および、これらの組み合わせが挙げられる。他の例示的な熱可塑性ポリマーは、国際公開第９７／２３５７７号パンフレットに開示されている。好ましくは、熱可塑性ポリマーはポリオレフィンである。
【００３０】
本発明の任意選択的な副ポリマーとして有用な熱可塑性エラストマーポリマーは、典型的には、２１℃で少なくとも２つの相を形成し、５０℃より高温で流動し、エラストマー性を示す材料である。本発明に有用な熱可塑性エラストマー材料としては、例えば、クラトン・ポリマーズ（Ｋｒａｔｏｎ  Ｐｏｌｙｍｅｒｓ）から入手可能なクラトン（ＫＲＡＴＯＮ）Ｄ１１０７Ｐ、および、テキサス州ヒューストン（Ｈｏｕｓｔｏｎ，Ｔｅｘａｓ）、エニケム・エラストマーズ・アメリカ社（ＥｎｉＣｈｅｍ  Ｅｌａｓｔｏｍｅｒｓ  Ａｍｅｒｉｃａｓ，Ｉｎｃ．）から入手可能なユーロプレン・ゾル（ＥＵＲＯＰＲＥＮＥ  ＳＯＬ）ＴＥ９１１０などの直鎖、放射状、星形、およびテーパードスチレン−イソプレンブロック共重合体；クラトン・ポリマーズ（Ｋｒａｔｏｎ  Ｐｏｌｙｍｅｒｓ）から入手可能なクラトン（ＫＲＡＴＯＮ）Ｇ１６５７などの直鎖スチレン−（エチレン／ブチレン）ブロック共重合体；クラトン・ポリマーズ（Ｋｒａｔｏｎ  Ｐｏｌｙｍｅｒｓ）から入手可能なクラトン（ＫＲＡＴＯＮ）Ｇ１６５７Ｘなどの直鎖スチレン−（エチレン／プロピレン）ブロック共重合体；クラトン・ポリマーズ（Ｋｒａｔｏｎ  Ｐｏｌｙｍｅｒｓ）から入手可能なクラトン（ＫＲＡＴＯＮ）Ｄ１１１９Ｐなどのスチレン−イソプレン−スチレンブロック共重合体；クラトン・ポリマーズ（Ｋｒａｔｏｎ  Ｐｏｌｙｍｅｒｓ）から入手可能なクラトン（ＫＲＡＴＯＮ）Ｄ１１１８Ｘ、およびエニケム・エラストマーズ・アメリカ社（ＥｎｉＣｈｅｍ  Ｅｌａｓｔｏｍｅｒｓ  Ａｍｅｒｉｃａｓ，Ｉｎｃ．）から入手可能なユーロプレン・ゾル（ＥＵＲＯＰＲＥＮＥ  ＳＯＬ）ＴＥ６２０５などの直鎖、放射状、および星形スチレン−ブタジエンブロック共重合体；イー・アイ・デュポン・ドゥ・ヌムール・アンド・カンパニー（Ｅ．Ｉ．Ｄｕｐｏｎｔ  ｄｅ  Ｎｅｍｏｕｒｓ  ＆  Ｃｏ．）から入手可能なハイトレル（ＨＹＴＲＥＬ）Ｇ３５４８などのポリエーテルエステル；および、式、−（ＣＨ2−ＣＨＲ）（式中、Ｒは炭素数２〜１０のアルキル基である）で表されるものなどのポリ−α−オレフィンベースの熱可塑性エラストマー材料、および、デラウェア州ウィルミントン（Ｗｉｌｍｉｎｇｔｏｎ，Ｄｅｌａｗａｒｅ）、デュポン・ダウ・エラストマーズ社（Ｄｕｐｏｎｔ  Ｄｏｗ  Ｅｌａｓｔｏｍｅｒｓ  Ｃｏ．）から入手可能なエンゲージ（ＥＮＧＡＧＥ）ＥＧ８２００、エチレン／ｌ−オクテン共重合体などのメタロセン触媒反応をベースにするポリ−α−オレフィンが挙げられる。他の例示的な熱可塑性エラストマーは、国際公開第９６／２５４６９号パンフレットに開示されている。
【００３１】
様々な量の任意選択的な副有機ポリマーの様々な組み合わせを使用して所望も効果を作り出すことができる。当業者は、本明細書の教示に基づいてこれを容易に決定することができる。
【００３２】
吸収性親水性微粒子
親水性微粒子としては、アニオン性ポリマー、カチオン性ポリマー、両性ポリマー、非イオン性ポリマー、又はこれらの組み合わせを挙げることができる。典型的には、微粒子の種類および量は、本発明のポリマー組成物に所望の吸収性を提供するように選択される。
【００３３】
好ましくは、微粒子は、実質的に非水和形態のとき、１０ミクロン以下、更に好ましくは、１ミクロン以下の平均粒度を有する。典型的には、および好ましくは、微粒子は、実質的に非水和形態のとき、０．５ミクロン以上の平均粒度を有する。
【００３４】
好ましくは、親水性ポリマーは、少なくとも１０００の重量平均分子量を有する。
【００３５】
好ましくは、ポリマーは、また、皮膚科学的に許容可能であり、患者の皮膚と、又は組成物中に存在し得る組成物の他の成分（抗微生物剤を含む）と反応しない。
【００３６】
本発明に有用な親水性微粒子は、様々な合成ポリマー、天然ポリマー、又は化学的に変性された天然の親水性ポリマーから製造されてもよい。使用できる様々なポリマーには、単一又は複数のモノマーから調製された合成ポリマーが含まれる。微粒子は、吸収性親水性微粒子を含む逆エマルションなどのエマルション中に存在し得る。ある実施形態では、微粒子は分散体中に存在し得る。
【００３７】
このようなポリマーの非限定例としては、ポリヒドロキシアルキルアクリレートおよびメタクリレート（例えば、２−ヒドロキシエチルアクリレート、２−ヒドロキシエチルメタクリレート、２−ヒドロキシプロピルアクリレート、２−ヒドロキシプロピルメタクリレート、２，３−ジヒドロキシプロピルメタクリレートから調製されるもの）；ポリ（メタ）アクリル酸およびその塩（ここで、（メタ）アクリル酸は、メタクリル酸およびアクリル酸を指す）；ポリビニルラクタム（例えば、Ｎ−ビニル−２−ピロリドン、５−メチル−Ｎ−ビニル−２−ピロリドン、５−エチル−Ｎ−ビニル−２−ピロリドン、３，３−ジメチル−Ｎ−ビニル−２−ピロリドン、３−メチル−Ｎ−ビニル−２−ピロリドン、３−エチル−Ｎ−ビニル−２−ピロリドン、４−メチル−Ｎ−ビニル−２−ピロリドン、４−エチル−Ｎ−ビニル−２−ピロリドン、Ｎ−ビニル−２−バレロラクタム、および、Ｎ−ビニル−２−カプロラクタムなどのＮ−ビニルラクタムから調製されるもの）；ポリビニルアルコール；ポリオキシアルキレン；ポリアクリルアミド；ポリスチレンスルホネート；天然又は合成変性多糖類（例えば、デンプン、グリコーゲン、ヘミセルロース、ペントサン、ゼラチン、セルロース、ペクチン、キトサン、および、キチン）、アルギネート、ガム（例えば、ローカストビーンガム、グアーガム、アガー、カラギーナン、キサンタンガム、カラヤガム、アルギネート、トラガカントガム、ガティガム、およびファーセレラン）、セルロース系材料（例えば、メチルセルロース、ヒドロキシプロピルメチルセルロース、カルボキシメチルセルロース、およびヒドロキシプロピルセルロースから調製されるもの）；水溶性アミド（例えば、Ｎ−（ヒドロキシメチル）アクリルアミドおよびＮ−メタクリルアミド、Ｎ−（３−ヒドロキシプロピル）アクリルアミド、Ｎ−（２−ヒドロキシエチル）メタクリルアミド、Ｎ−（１，１−ジメチル−３−オキサブチル）アクリルアミド、Ｎ−［２−（ジメチルアミン）エチルアクリルアミドおよび−メタクリルアミド、Ｎ−［３−（ジメチルアミノ）−２−ヒドロキシルプロピルメタクリルアミド、および、Ｎ−［１，１−ジメチル−２−（ヒドロキシメチル）−３−オキサブチルアクリルアミド）から調製されるポリマー；水溶性ヒドラジン誘導体（例えば、トリアルキルアミンメタクリルイミド、および、ジメチル−（２−ヒドロキシプロピル）アミンメタクリルイミド）から調製されるポリマー；モノ−オレフィンスルホン酸およびその塩（エチレンスルホン酸ナトリウム、スチレンスルホン酸ナトリウム、および、２−アクリルアミド−２−メチルプロパンスルホン酸など）から調製されるポリマーが挙げられる。他のポリマーとしては、モノマーの非環状又は環状主鎖中に窒素を含有する以下のモノマー：１−ビニル−イミダゾール、１−ビニル−インドール、２−ビニルイミダゾール、４（５）−ビニル−イミダゾール、２−ビニル−１−メチル−イミダゾール、５−ビニル−ピラゾリン、３−メチル−５−イソプロペニル−ピラゾール、５−メチレン−ヒダントイン、３−ビニル−２−オキサゾリドン、３−メタクリリル−２−オキサゾリドン、３−メタクリリル５−メチル−２−オキサゾリドン、３−ビニル−５−メチル−２−オキサゾリドン、２−および４−ビニル−ピリジン、５−ビニル−２−メチル−ピリジン、２−ビニル−ピリジン−１−オキサイド、３−イソプロペニル−ピリジン、２−および４−ビニル−ピペリジン、２−および４−ビニル−キノリン、２，４−ジメチル−６−ビニル−ｓ−トリアジン、および、４−アクリリルモルホリンから調製されるものが挙げられる。
【００３８】
ある実施形態では、微粒子は、アミン含有有機ポリマーから調製される。好ましくは、アミン含有親水性ポリマーとしては第四級アミンが挙げられ、更に好ましくは、アミン含有ポリマーは有機ポリマーの第四級アンモニウム塩である。例としては、以下に限定されないが、欧州特許第０  ４８９  ９６７  Ａ１号明細書に開示されるカチオン性ビニルモノマーの重合生成物、および米国特許第６，０３９，９４０号明細書に記載される本質的に抗微生物性の第四級アミンポリマーが挙げられる。
【００３９】
ある実施形態では、微粒子は、カルボン酸含有有機ポリマーから調製される。このような微粒子の例としては、チバ・スペチャルティ・ケミカルズ（ノースカロライナ州ハイポイント）（Ｃｉｂａ  Ｓｐｅｃｉａｌｔｙ  Ｃｈｅｍｉｃａｌｓ（Ｈｉｇｈ  Ｐｏｉｎｔ，  ＮＣ））からサルケア（ＳＡＬＣＡＲＥ）ＳＣ９１の商品名で市販されているものなどのポリアクリル酸ナトリウム（即ち、アクリル酸ナトリウムとアクリル酸との共重合体）微粒子が挙げられる。
【００４０】
好ましい微粒子は、欧州特許第１７２  ７２４  Ａ２号明細書、および、欧州特許第１２６  ５２８  Ａ２号明細書に記載されており、逆相重合によって製造され、４ミクロン未満の乾燥粒度を有する。
【００４１】
他の好適なポリマー微粒子は、有機アンモニウム基およびモノエチレン性不飽和基を有する塩である第四級アンモニウムモノマーから調製することができる。ある実施形態では、第四級アンモニウムモノマーは、次の一般式（Ｉ）を有し、
【化１】
2007512924.tif 000002
式中、ｎは２〜１０、好ましくは２〜３であり；Ｒ1はＨ又はＣＨ3であり；Ｒ2、Ｒ3およびＲ4は、それぞれ独立に、直鎖又は分岐有機基であって、好ましくは炭素数１〜１６（平均）であり；ＸはＯ又はＮＨであり；Ｙ-は第四級アンモニウム基のＮ+に対する許容可能なアニオン性対イオン（例えば、モノマーの重合又は追加の抗微生物剤の抗微生物作用に悪影響を与えないもの）である。
【００４２】
好ましくは、Ｒ2、Ｒ3およびＲ4は、それぞれ独立に、アルキル基、アリール基、アルカリール基、又はアラルキル基である。アルキル基は、好ましくは、炭素数１〜１６（平均）の低級アルキルであり、メチル基およびエチル基が特に好ましい。アリールは、好ましくはフェニルであるが、フェニル、チオフェニル、ナフチル、ビフェニル、ピリジル、ピリミジニル、ピラジル、ピリダジニル、フリル、チエニル、ピリル（ｐｙｒｒｙｌ）、キノリニル、および、ビピリジルなどからなる群から選択されるものなどの任意の好適な芳香族部分とすることができる。アラルキル基の代表的なものにはベンジルがあり、アルカリール基の代表的なものにはトルイルがある。Ｘは、好ましくは、Ｏである。代表的な対イオン（Ｙ-）には、Ｃｌ-、Ｂｒ-、ＨＳＯ4-、ＣＨ3ＣＨ2ＯＳＯ3-、およびＣＨ3ＯＳＯ3-があり、塩化物塩が特に好ましい。アルキル基は、直鎖又は分岐鎖とすることができ、アルキル基およびアリール基は、ポリマーの官能性を妨げない非干渉性の置換基で置換されていてもよい。
【００４３】
有用な共重合性第四級アンモニウムモノマーとしては、以下に限定されないが、２−（メタ）アクリロキシエチルトリアルキルアンモニウムハロゲン化物および硫酸塩、およびこれらの混合物から選択されるものが挙げられる。このような化合物の例としては、以下に限定されないが、２−（メタ）アクリロキシエチルトリメチルアンモニウムクロライド、ＣＨ2＝Ｃ（Ｈ又はＣＨ3）ＣＯ2ＣＨ2ＣＨ2Ｎ（ＣＨ3）3Ｃｌ；２−（メタ）アクリロキシエチルトリメチルアンモニウムメチルサルフェート、ＣＨ2＝Ｃ（Ｈ又はＣＨ3）ＣＯ2ＣＨ2ＣＨ2Ｎ（ＣＨ3）3ＯＳＯ2ＯＣＨ3；２−（メタ）アクリロキシエチルメチルジエチルアンモニウムメチルサルフェート、ＣＨ2＝Ｃ（Ｈ又はＣＨ3）ＣＯ2ＣＨ2ＣＨ2Ｎ（ＣＨ3）（Ｃ2Ｈ5）2ＯＳＯ2ＯＣＨ3；２−（メタ）アクリロキシエチルジメチルベンジルアンモニウムクロライド、ＣＨ2＝Ｃ（Ｈ又はＣＨ3）ＣＯ2ＣＨ2ＣＨ2Ｎ（ＣＨ3）2（Ｃ6Ｈ5ＣＨ2）Ｃｌ（前記のモノマーは全てニュージャージー州ウッドブリッジ、チバ・スペチャルティ・ケミカルズ（Ｃｉｂａ  Ｓｐｅｃｉａｌｔｙ  Ｃｈｅｍｉｃａｌｓ，  Ｗｏｏｄｂｒｉｄｇｅ，  ＮＪ）から入手可能）；および、２−（メチルアクリロキシ）エチルジメチルヘキサデシルアンモニウムブロマイド、ＣＨ2＝Ｃ（ＣＨ3）ＣＯ2ＣＨ2ＣＨ2Ｎ（ＣＨ3）2（Ｃ16Ｈ33）Ｂｒ（米国特許第５，４３７，９３２号明細書（アリ（Ａｌｉ）ら）に記載）などが挙げられる。必要に応じて、これらのモノマーの様々な組み合わせを使用することができる。それらの有用性、（メタ）アクリレートポリマーを補強することにおける有効性、および、それらの抗微生物作用のため、特に好ましい第四級アンモニウムモノマーは、２−アクリロキシエチルトリメチルアンモニウムメチルサルフェート、および、２−アクリロキシエチルメチルジエチルアンモニウムメチルサルフェートである。このようなモノマーは、典型的には親水性である。補強モノマーである他のモノエチレン性不飽和モノマーの様々な組み合わせを、本発明のポリマーに使用することができる。このような補強モノマーとしては、以下に限定されないが、アクリル酸、メタクリル酸、エチレン酢酸ビニル、およびＮ，Ｎ−ジメチルアクリルアミドが挙げられる。
【００４４】
第四級アンモニウム官能単位を含有するポリマーを提供する代替の手法として、アミンモノマーで開始し、重合後、第四級アンモニウム単位を形成することが可能である。ある実施形態では、アミンモノマーは、次の一般式（ＩＩ）を有し、
【化２】
2007512924.tif 000003
式中、ｎ、Ｒ1、Ｒ2、Ｒ3およびＸは、式（Ｉ）に対して定義されるものと同じである。
【００４５】
前述のように、微粒子は、逆エマルションなどのエマルション中に存在し得る。逆エマルションの１種は、連続的な疎水性液相（例えば、鉱油）および疎水性液相中に分散されている親水性ポリマー粒子と定義することができる。このような材料の好適な例は、欧州特許第０  １２６  ５２８  Ａ２号明細書に記載されている。このような材料は、チバ・スペチャルティ・ケミカルズ（ノースカロライナ州ハイポイント）（Ｃｉｂａ  Ｓｐｅｃｉａｌｔｙ  Ｃｈｅｍｉｃａｌｓ（Ｈｉｇｈ  Ｐｏｉｎｔ，  ＮＣ））からサルケア（ＳＡＬＣＡＲＥ）の商品名で市販されている。好適な例としては、２−（ジメチルアミノ）エチルメタクリレートのメチルクロライド第四級塩のカチオン性ホモポリマー（ＣＡＳ番号２６１６１−３３−１）を含む、サルケア（ＳＡＬＣＡＲＥ）９５および９６が挙げられる。
【００４６】
他のアミン含有ポリマーは、前述、並びに、欧州特許第０  ４８９  ９６７  Ａ１号明細書および米国特許第６，０３９，９４０号明細書に記載のアミン含有モノマーから製造することができる。
【００４７】
モノマーは、溶液重合、乳化重合、バルク重合、および懸濁重合などの技術を使用して重合することができる。特に、ポリマーの分子量が大きくなるため、乳化重合および懸濁重合が好ましく；分子量分布が比較的狭いため、溶液重合がこのましく；溶媒を使用しないため、バルク重合が好ましい。
【００４８】
このような重合では、開始剤を使用して、エチレン性不飽和モノマーの重合に慣用的に使用されるものなどの活性化エネルギーを用いてフリーラジカルを発生させることができる。有用なフリーラジカル開始剤に含まれるものには、有機過酸化物、有機ヒドロペルオキシド、およびアゾ化合物などの熱活性化開始剤がある。このような開始剤の代表例としては、以下に限定されないが、過酸化ベンゾイル、過安息香酸ｔｅｒｔ−ブチル、ジイソプロピルペルオキシジカーボネート、クメンヒドロペルオキシド、および、アゾビス（イソブチロニトリル）などが挙げられる。一般に、熱開始剤は、典型的には、モノマーの０．０１〜５重量％の量で使用される。
【００４９】
ポリマーの重合は、また、光開始剤で開始されてもよい。このような光化学的に活性化される開始剤は周知であり、重合技術分野で、例えば、カルバートおよびピッツ著、「光化学」の２章、ジョン・ウィリー・アンド・サンズ（１９６６年）（Ｃｈａｐｔｅｒ  ＩＩ  ｏｆ  “Ｐｈｏｔｏｃｈｅｍｉｓｔｒｙ”  ｂｙ  Ｃａｌｖｅｒｔ  ａｎｄ  Ｐｉｔｔｓ，  Ｊｏｈｎ  Ｗｉｌｅｙ  ａｎｄ  Ｓｏｎｓ  （１９６６））および「有機コーティングの進歩」１３、１２３〜１５０頁（１９８５年）（Ｐｒｏｇｒｅｓｓ  ｉｎ  Ｏｒｇａｎｉｃ  Ｃｏａｔｉｎｇｓ，１３，１２３−１５０（１９８５））に記載されている。このような開始剤の代表例としては、ベンゾイン、ベンゾインメチルエーテル、ベンゾインイソプロピルエーテル、ベンゾインイソブチルエーテル、および２−ヒドロキシ−２−メチル−１−フェニル−１−プロパノン、ベンジルジメチルケタールおよびベンジルジエチルケタール、２−ヒドロキシ−１−（４−（２−ヒドロキシエトキシ）フェニル）−２−メチル−１−プロパンが挙げられる。現在のところ好ましい光開始剤は、２−ヒドロキシ−１−（４−（２−ヒドロキシエトキシ）フェニル）−２−メチル−１−プロパノンである。一般に、光開始剤は、モノマーの０．０１〜５重量％の量で使用される。
【００５０】
ポリマーの重合は、電子線およびコバルト６０のガンマ線などの電磁放射線で開始されてもよい。照射線量は、典型的には１〜１００ｋＧｙである。
【００５１】
ポリマーは、架橋化合物の添加、又は、電子線若しくはガンマ線で架橋されてもよい。架橋化合物は、エチレン性基が、窒素又は酸素原子に結合しているビニル基、アリル基、および／又はメタリル基である多エチレン性不飽和化合物とすることができる。例示的な化合物としては、ジビニルエステル、ジアリルエステル、又はジメタリルエステル（例えば、コハク酸ジビニル、アジピン酸ジビニル、マレイン酸ジビニル、シュウ酸ジビニル、マロン酸ジビニル、グルタル酸ジビニル、イタコン酸ジアリル、マレイン酸ジアリル、フマル酸ジアリル、ジグリコール酸ジアリル、シュウ酸ジアリル、アジピン酸ジアリル、コハク酸ジアリル、アゼライン酸ジアリル、マロン酸ジアリル、グルタル酸ジアリル、マレイン酸ジメタリル、シュウ酸ジメタリル、マロン酸ジメタリル、コハク酸ジメタリル、グルタル酸ジメタリル、および、アジピン酸ジメタリル）；ジビニルエーテル、ジアリルエーテル、又はジメタリルエーテル（例えば、ジエチレングリコールジビニルエーテル、ブタンジオールジビニルエーテル、エチレングリコールジビニルエーテル、エチレングリコールジアリルエーテル、ジエチレングリコールジアリルエーテル、ブタンジオールジアリルエーテル、エチレングリコールジメタリルエーテル、ジエチレングリコールジメタリルエーテル、およびブタンジオールジメタリルエーテル）；ビス（Ｎ−ビニルラクタム）（例えば、３，３’−エチリデンビス（Ｎ−ビニル−２−ピロリドン））を含む、ジビニルアミド、ジアリルアミド、又はジメタリルアミド；および、ジビニル尿素、ジアリル尿素、又はジメタリル尿素が挙げられる。
【００５２】
任意選択的な可塑化剤
本発明の組成物に使用するのに選択される可塑化剤（即ち、可塑剤）は、ある範囲の特性を有することができる。一般に、可塑化剤は、液体、半固体、又は固体とすることができ、ある範囲の分子量および構造を有し（例えば、本質的にモノマー又はポリマーである）、ポリマー組成物の他の成分と相溶性がある。更に、固体と液体の混合物、モノマーとポリマーの混合物、並びに、可塑化剤の他の組み合わせを本発明に使用することができる。
【００５３】
ある実施形態では、エラストマー可塑化剤を使用することができる。このような可塑化剤は、低分子量ナフタレン系油、又は、後でそれぞれ一官能性アルコール若しくは一官能性酸でエステル化される低分子量の酸若しくはアルコールから誘導されていてもよい。これらの例としては、鉱油、セトステアリルアルコール、セチルアルコール、コレステロール、ココナッツ油、オレイルアルコール、ステアリルアルコール、およびスクアランがある。幾つかのエラストマーは、ミリスチン酸イソプロピル、パルミチン酸イソプロピル、フタル酸ジブチル、フタル酸ジイソオクチル、アジピン酸ジブチル、およびセバシン酸ジブチルなどの一塩基性酸又は多塩基性酸のエステルと、より相溶性がある。有用なポリマー可塑化剤としては、典型的には、カチオン重合性モノマー又はフリーラジカル重合性モノマー、縮重合性モノマー、又は開環重合性モノマーから誘導され、低分子量ポリマーを製造する非アクリル可塑化剤が挙げられる。これらのポリマー可塑化剤の例としては、ポリウレタン、ポリ尿素、ポリビニルエーテル、ポリエーテル、およびポリエステルなどの材料が挙げられる。
【００５４】
有用な可塑化剤は、疎水性ポリマーマトリックスのポリマーと相溶性があり、可塑化剤はその中に混合されると、可塑化剤は疎水性ポリマーマトリックスから相分離しない。「相分離」又は「相分離する」は、示差走査熱量計（ＤＳＣ）で、可塑化された組成物中の純粋な可塑化剤について、検出可能な熱転移（溶融温度又はガラス転移温度など）を見出すことができないことを意味する。組成物の平衡又は温度の影響による少しの分離など、可塑化された組成物から、又は可塑化された組成物全体で、可塑化剤が幾らか移行することは許容できるが、可塑化剤は、疎水性ポリマーマトリックスの（１種類以上の）ポリマーと可塑化剤との間が相分離する程度まで移行しない。
【００５５】
好ましくは、有用な可塑化剤は非反応性であり、そのため、親水性微粒子の疎水性ポリマーマトリックス中のポリマーの反応基との共重合が防止される。このため、例えば、アクリレート官能基、メタクリレート官能基、スチレン官能基、又は、他のエチレン性不飽和フリーラジカル反応性官能基を有する可塑化剤は、一般に、使用されない。
【００５６】
一般に、液体可塑化剤は、押出機を使用し、１種類以上のエラストマーを含む疎水性ポリマーマトリックスと容易に配合可能である。更に、組成物の粘着性を低下させるため又は組成物を非粘着性にするため、液体可塑化剤を組成物に使用する場合、液体可塑化剤は粘着性エラストマーに直接送達されてもよい。
【００５７】
幾分、使用がより困難であるが、半固体（ペトロラクタムなど）および固体の可塑化剤（パラフィン蝋、蜜蝋、微晶蝋、セチルエステル蝋など）を、制御された可塑化が所望される本発明の組成物中に有利に使用することができる。例えば、疎水性ポリマーマトリックスおよび可塑化剤成分が固体であり、非粘着性である場合、ホットメルト加工可能な組成物は、溶融配合する前、容易に輸送し、取り扱うことができる。固体可塑化剤の溶融温度又はガラス転移温度に加熱されると、マトリックスのポリマーは可塑化される。
【００５８】
可塑化剤は、典型的には、疎水性ポリマー１００重量部当たり約１〜２０００重量部の量で使用される。
【００５９】
任意選択的な生物活性剤
本発明のポリマー組成物は、任意に、生物活性剤を含むことができる。典型的には、生物活性剤は、抗微生物剤（例えば、抗菌剤又は抗真菌剤）である。このような活性剤は、微生物を破壊する、微生物の発育を防止する、又は微生物の病原作用を防止することができる。有効量の生物活性剤を本発明の組成物に添加してもよい。使用する場合、この量は、典型的には、組成物の全重量を基準にして少なくとも０．００１％である。
【００６０】
例としては、以下に限定されないが、β−ラクタム薬、キノロン薬、シプロフロキサシン、ノルフロキサシン、テトラサイクリン、エリスロマイシン、アミカシン、２，４，４’−トリクロロ−２’−ヒドロキシジフェニルエーテル、フェノキシエタノール、フェノキシプロパノール、フェノキシイソプロパノール、ドキシサイクリン、カプレオマイシン、クロルヘキシジン、クロルテトラサイクリン、オキシテトラサイクリン、クリンダマイシン、エタンブトール、イセチオン酸ヘキサミジン、メトロニダゾール、ペンタミジン、ゲンタマイシン、カナマイシン、リネオマイシン（ｌｉｎｅｏｍｙｃｉｎ）、メタサイクリン、メテナミン、ミノサイクリン、ネオマイシン、ネチルマイシン、パロモマイシン、ストレプトマイシン、トブラマイシン、ミコナゾール、塩酸テトラサイクリン、エリスロマイシン、エリスロマイシン亜鉛、エリスロマイシンエストレート、ステアリン酸エリスロマイシン、硫酸アミカシン、塩酸ドキシサイクリン、硫酸カプレオマイシン、グルコン酸クロルヘキシジン、塩酸クロルヘキシジン、塩酸クロルテトラサイクリン、塩酸オキシテトラサイクリン、塩酸クリンダマイシン、塩酸エタンブトール、塩酸メトロニダゾール、塩酸ペンタミジン、硫酸ゲンタマイシン、硫酸カナマイシン、塩酸リネオマイシン、塩酸メタサイクリン、馬尿酸メテナミン、マンデル酸メテナミン、塩酸ミノサイクリン、硫酸ネオマイシン、硫酸ネチルマイシン、硫酸パロモマイシン、硫酸ストレプトマイシン、硫酸トブラマイシン、塩酸ミコナゾール、ミコナゾール、カタコナゾール、塩酸アマンタジン、硫酸アマンタジン、オクトピロックス、パラクロロメタキシレノール、ナイスタチン、トルナフテート、ピリチオン類（とりわけ、ＺＰＴとしても知られるジンクピリチオン）、ジメチルジメチロールヒダントイン、メチルクロロイソチアゾリノン／メチルイソチアゾリノン、亜硫酸ナトリウム、亜硫酸水素ナトリム、イミダゾリジニル尿素、ジアゾリジニル尿素、ベンジルアルコール、２−ブロモ−２−ニトロプロパン−１，３−ジオール、ホルマリン（ホルムアルデヒド）、ヨードプロペニルブチルカルバメート、クロロアセトアミド、メタンアミン、メチルジブロモニトリルグルタロニトリル（１，２−ジブロモ−２，４−ジシアノブタン）、グルタルアルデヒド、５−ブロモ−５−ニトロ−１，３−ジオキサン、フェネチルアルコール、ｏ−フェニルフェノール／ｏ−フェニルフェノールナトリウム、ヒドロキシメチルグリシン酸ナトリウム、ポリメトキシ二環性オキサゾリジン、ジメトキサン、チメロサールジクロロベンジルアルコール、キャプタン、クロルフェネシン、ジクロロフェン、クロロブタノール、グリセリルラウレート、ハロゲン化ジフェニルエーテル（２，４，４’−トリクロロ−２’−ヒドロキシ−ジフェニルエーテル、２，２’−ジヒドロキシ−５，５’−ジブロモ−ジフェニルエーテルなど）、フェノール化合物（フェノール、２−メチルフェノール、３−メチルフェノール、４−メチルフェノール、４−エチルフェノール、２，４−ジメチルフェノール、２，５−ジメチルフェノール、３，４−ジメチルフェノール、２，６−ジメチルフェノール、４−ｎ−プロピルフェノール、４−���−ブチルフェノール、４−ｎ−アミルフェノール、４−ｔｅｒｔ−アミルフェノール、４−ｎ−ヘキシルフェノール、４−ｎ−ヘプチルフェノール、モノ−およびポリ−アルキルおよび芳香族ハロフェノール、例えば、ｐ−クロロフェノール、メチルｐ−クロロフェノール、エチルｐ−クロロフェノール、ｎ−プロピルｐ−クロロフェノール、ｎ−ブチルｐ−クロロフェノール、ｎ−アミルｐ−クロロフェノール、ｓｅｃ−アミルｐ−クロロフェノール、ｎ−ヘキシルｐ−クロロフェノール、シクロヘキシルｐ−クロロフェノール、ｎ−ヘプチルｐ−クロロフェノール、ｎ−オクチルｐ−クロロフェノール、ｏ−クロロフェノール、メチルｏ−クロロフェノール、エチルｏ−クロロフェノール、ｎ−プロピルｏ−クロロフェノール、ｎ−ブチルｏ−クロロフェノール、ｎ−アミルｏ−クロロフェノール、ｔｅｒｔ−アミルｏ−クロロフェノール、ｎ−ヘキシルｏ−クロロフェノール、ｎ−ヘプチルｏ−クロロフェノール、ｏ−ベンジルｐ−クロロフェノール、ｏ−ベンジル−ｍ−メチルｐ−クロロフェノール、ｏ−ベンジル−ｍ，ｍ−ジメチルｐ−クロロフェノール、ｏ−フェニルエチルｐ−クロロフェノール、ｏ−フェニルエチル−ｍ−メチルｐ−クロロフェノール、３−メチルｐ−クロロフェノール、３，５−ジメチルｐ−クロロフェノール、６−エチル−３−メチルｐ−クロロフェノール、６−ｎ−プロピル−３−メチルｐ−クロロフェノール、６−イソ−プロピル−３−メチルｐ−クロロフェノール、２−エチル−３，５−ジメチルｐ−クロロフェノール、６−ｓｅｃ−ブチル−３−メチルｐ−クロロフェノール、２−イソ−プロピル−３，５−ジメチルｐ−クロロフェノール、６−ジエチルメチル−３−メチルｐ−クロロフェノール、６−イソ−プロピル−２−エチル−３−メチルｐ−クロロフェノール、２−ｓｅｃ−アミル−３，５−ジメチルｐ−クロロフェノール、２−ジエチルメチル−３，５−ジメチルｐ−クロロフェノール、６−ｓｅｃ−オクチル−３−メチルｐ−クロロフェノール、ｐ−クロロ−ｍ−クレゾール、ｐ−ブロモフェノール、メチルｐ−ブロフェノール、エチルｐ−ブロモフェノール、ｎ−プロピルｐ−ブロモフェノール、ｎ−ブチルｐ−ブロモフェノール、ｎ−アミルｐ−ブロモフェノール、ｓｅｃ−アミルｐ−ブロモフェノール、ｎ−ヘキシルｐ−ブロモフェノール、シクロヘキシルｐ−ブロモフェノール、ｏ−ブロモフェノール、ｔｅｒｔ−アミルｏ−ブロモフェノール、ｎ−ヘキシルｏ−ブロモフェノール、ｎ−プロピル−ｍ，ｍ−ジメチルｏ−ブロモフェノール、２−フェニルフェノール、４−クロロ−２−メチルフェノール、４−クロロ−３−メチルフェノール、４−クロロ−３，５−ジメチルフェノール、２，４−ジクロロ−３，５−ジメチルフェノール、３，４，５，６−テトラブロモ−２−メチルフェノール、５−メチル−２−ペンチルフェノール、４−イソプロピル−３−メチルフェノール、ｐ−クロロ−ｍ−キシレノール（ＰＣＭＸ）、クロロチモール、５−クロロ−２−ヒドロキシジフェニルメタンなど）、レゾルシノールおよびその誘導体（メチルレゾルシノール、エチルレゾルシノール、ｎ−プロピルレゾルシノール、ｎ−ブチルレゾルシノール、ｎ−アミルレゾル���ノール、ｎ−ヘキシルレゾルシノール、ｎ−ヘプチルレゾルシノール、ｎ−オクチルレゾルシノール、ｎ−ノニルレゾルシノール、フェニルレゾルシノール、ベニルレゾルシノール、フェニルエチルレゾルシノール、フェニルプロピルレゾルシノール、ｐ−クロロベンジルレゾルシノール、５−クロロ２，４−ジヒドロキシジフェニルメタン、４’−クロロ２，４−ジヒドロキシジフェニルメタン、５−ブロモ２，４−ジヒドロキシジフェニルメタン、および、４’−ブロモ２，４−ジヒドロキシジフェニルメタンを含む）、ビスフェノール化合物（２，２’−メチレンビス（４−クロロフェノール）、２，２’−メチレンビス（３，４，６−トリクロロフェノール）、２，２’−メチレンビス（４−クロロ−６−ブロモフェノール）、ビス（２−ヒドロキシ−３，５−ジクロロフェニル）スルフィドおよびビス（２−ヒドロキシ−５−クロロベンジル）スルフィドなど）、安息香酸エステル（パラベン）（メチルパラベン、プロピルパラベン、ブチルパラベン、エチルパラベン、イソプロピルパラベン、イソブチルパラベン、ベンジルパラベン、メチルパラベンナトリウム、およびプロピルパラベンナトリウムなど）、ハロゲン化カルバニリド（例えば、３，４，４’−トリクロロカルバニリド、３−トリフルオロメチル−４，４’−ジクロロカルバニリド、３，３’，４−トリクロロカルバニリドなど）、カチオン性活性剤（塩化ベンザルコニウム、および、クロトリマゾールなど）が挙げられる。
【００６１】
本発明に有用な別の部類の抗微生物剤（即ち、活性剤）は、天然精油と称される、いわゆる「天然」抗菌活性剤である。これらの活性剤の名前は植物中での自然発生に由来している。典型的な天然精油抗菌活性剤としては、アニス、レモン、オレンジ、ローズマリー、ウィンターグリーン、タイム、ラベンダー、クローブ、ホップ、チャノキ、シトロネラソウ、コムギ、オオムギ、レモングラス、グレープフルーツ種子、シダーリーフ、シーダーウッド、シナモン、フリーグラス（ｆｌｅａｇｒａｓｓ）、ゼラニウム、ビャクダン、バイオレット、クランベリー、ユーカリノキ、バーベイン、ペパーミント、安息香、バジル、フェンネル、モミ、バルサム、メントール、ハナハッカ属（ｏｃｍｅａ  ｏｒｉｇａｎｕｍ）、ヒドラスチス（Ｈｙｄａｓｔｉｓ  ｃａｒｒａｄｅｎｓｉｓ）、ナンブソウ（Ｂｅｒｂｅｒｉｄａｃｅａｅ  ｄａｃｅａｅ）、ラタニア（Ｒａｔａｎｈｉａｅ）およびウコンの油が挙げられる。抗微生物効果を提供することが見出されている植物油の主要化学成分も、この部類の天然精油に含まれる。これらの化学物質としては、以下に限定されないが、アネトール、カテコール、カンフェン、チモール、オイゲノール、オイカリプトール、フェルラ酸、ファルネソール、ヒノキチオール、トロポロン、リモネン、メントール、サリチル酸メチル、カルバクロール、テルピネオール、ベルベノン、ベルベリン、ラタニア（ｒａｔａｎｈｉａｅ）抽出物、カリオフィレンオキサイド、シトロネリックアシド、クルクミン、ネロリドール、およびゲラニオールが挙げられる。
【００６２】
生物活性剤は、所望の効果（例えば、抗微生物効果）を生じさせる量でポリマー組成物中に存在し得る。
【００６３】
他の任意選択的な添加剤
本発明のポリマー組成物は、様々な任意選択的な添加剤を含むことができる。例としては、以下に限定されないが、副生物活性剤、膨潤剤、充填剤、顔料、染料、粘着付与剤、架橋剤、安定剤、相溶化剤、押出助剤、連鎖移動剤、および、これらの組み合わせが挙げられる。
【００６４】
ある実施形態では、本発明のポリマー組成物は充填剤を含むことができ、充填剤は無機物であっても又は有機物であってもよい。無機充填剤の例としては、以下に限定されないが、バライト、チョーク、石膏、キーゼリット、炭酸ナトリウム、二酸化チタン、酸化セリウム、二酸化珪素、カオリン、カーボンブラック、および、中空ガラスマイクロビーズが挙げられる。有機充填剤の例としては、以下に限定されないが、ポリスチレン、ポリ塩化ビニル、尿素−ホルムアルデヒド、および、ポリエチレンをベースにする粉末が挙げられる。充填剤は、チョップドファイバなどの繊維の形態であってもよい。好適なチョップドファイバの例としては、ガラス繊維（典型的には、長さ０．１ミリメートル（ｍｍ）〜１ｍｍ）又は、例えば、ポリエステル若しくはポリアミド繊維などの有機物由来の繊維が挙げられる。
【００６５】
ポリマー組成物に色を付与するため、染料、又は、有機若しくは無機ベースの着色された顔料（例えば、酸化鉄若しくは酸化クロム顔料、又は、フタロシアニン若しくはモノアゾベースの顔料）を使用することができる。
【００６６】
ポリマー組成物および物品の調製方法
ある実施形態では、生物活性剤を使用する場合、生物活性剤の少なくとも一部が微粒子に組み込まれているポリマー組成物を製造するように、成分を合わせる。好ましくは、これは、溶媒を用いず高温混合すること（いわゆるホットメルトプロセス）により、エラストマーを油性可塑剤および酸化防止剤とブレンドすることにより、および、その後、微粉砕された粉末として又は逆エマルションとして親水コロイドを添加することにより成分を合わせて行われる。活性剤が提供される場合、これらはエラストマー又は親水コロイドのどちらかに添加されてもよい。
【００６７】
ある実施形態では、親水性有機微粒子を含む逆エマルションは、生物活性剤の少なくとも一部を親水性有機微粒子中に分布させる（好ましくは溶解させる）のに有効な条件で、水および生物活性剤と合わせられる。任意に、逆エマルション、溶媒および任意選択的な生物活性剤の混合物に副有機ポリマーを添加することができる。生物活性剤を使用する場合、生物活性剤の少なくとも一部が親水性微粒子中に含浸されるように十分に混合した後、必要に応じて溶媒を除去する。
【００６８】
他の実施形態では、親水性有機ポリマーのモノマーは、モノマーを重合させ、且つ、生物活性剤を使用する場合、生物活性剤の少なくとも一部を親水性有機ポリマー中に分布させる（好ましくは溶解させる）のに有効な条件で任意選択的な生物活性剤と合わせられる。生物活性剤を使用する場合、生物活性剤は、重合プロセス中、存在してもよく、又は、重合が完了した後に添加されてもよい。任意に、生物活性剤を使用する場合、中に生物活性剤が分布している親水性有機ポリマーに、副有機ポリマーを添加することができる。
【００６９】
ポリマー組成物は、その中に生物活性剤があっても又はなくても、溶融加工（例えば、押出又は成型）又は溶液流延して所望の製品（例えば、創傷被覆材）を形成することができる。
【００７０】
本発明のポリマー組成物を調製するのに使用される材料は、流体又は圧送可能である場合、溶融加工することができ、組成物を溶融加工（例えば、押出又は配合）するのに使用される温度（例えば、少なくとも５０℃および最大３００℃まで）で著しく分解又はゲル化しない。好ましくは、このような材料は、キャピラリメルトレオメトリ（ｃａｐｉｌｌａｒｙ  ｍｅｌｔ  ｒｈｅｏｍｅｔｒｙ）で測定する場合、押出に使用される加工温度および剪断速度で、少なくとも１０ポアズから、しばしば最大１，０００，０００ポアズまでの溶融粘度を有する。典型的には、好適な材料は、少なくとも１７５℃から、しばしば最大２２５℃までの温度、および１００秒-1の剪断速度で、この範囲の溶融粘度を有する。
【００７１】
連続的溶融プロセスによる形成方法は、押し出された組成物をフィルムダイから引き出し、その後、移動プラスチックウェブ又は他の好適な支持体と接触させることを含む。別の連続的形成方法は、押し出された組成物を高速で移動するプラスチックウェブ又は他の好適な基材に直接接触させることを含む。この方法では、逆オリフィスコーティングダイ（ｒｅｖｅｒｓｅ  ｏｒｉｆｉｃｅ  ｃｏａｔｉｎｇ  ｄｉｅ）などの可撓性ダイリップを有するダイ、および回転ロッドを使用する他の接触ダイを使用して、押し出された組成物を移動ウェブに塗布することができる。組成物は、また、ウェンテ、バンＡ、「極細熱可塑性繊維」化学工学、４８巻、１３４２〜１３４６頁（Ｗｅｎｔｅ，Ｖａｎ．Ａ．，“Ｓｕｐｅｒｆｉｎｅ  Ｔｈｅｒｍｏｐｌａｓｔｉｃ  Ｆｉｂｅｒｓ”，Ｉｎｄｕｓｔｒｉａｌ  Ｅｎｇｉｎｅｅｒｉｎｇ  Ｃｈｅｍｉｓｔｒｙ，Ｖｏｌ．４８，ｐｐ．１３４２−１３４６）；ウェンテ、バンＡら、「極細有機繊維の製造」海軍研究所の報告書第４３６４号、１９５４年５月２５日発行（Ｗｅｎｔｅ，Ｖａｎ．Ａ．  ｅｔ  ａｌ．，“Ｍａｎｕｆａｃｔｕｒｅ  ｏｆ  Ｓｕｐｅｒｆｉｎｅ  Ｏｒｇａｎｉｃ  Ｆｉｂｅｒｓ，”  Ｒｅｐｏｒｔ  Ｎｏ．４３６４  ｏｆ  ｔｈｅ  Ｎａｖａｌ  Ｒｅｓｅａｒｃｈ  Ｌａｂｏｒａｔｏｒｉｅｓ，ｐｕｂｌｉｓｈｅｄ  Ｍａｙ  ２５，１９５４）；および、米国特許第５，１７６，９５２号明細書および同第３，８４１，９５３号明細書に開示される、連続繊維およびブローン極細繊維ウェブの形態で押し出すこともできる。溶融プロセスによる形成後、組成物は、チルロール若しくは水浴などの直接法、又は、空気若しくはガス衝突などの間接法のどちらか、又は両方を使用して急冷することにより凝固される。
【００７２】
本明細書に記載の組成物を使用し、様々な方法、特にコーティング法により物品を作製することができる。多孔質基材をコーティングするとき、多孔質基材を組成物でコーティングするプロセスによって、典型的には、ヤーン、フィラメント、又はフィルムは組成物中に適切に捕捉され得るが、孔のほとんどは組成物によって閉塞されない。使用される支持体の構造に応じて、使用される組成物の量は、広範囲（典型的には、１平方メートル当たり５０グラム（ｇ／ｍ2）〜３００ｇ／ｍ2、好ましくは６０ｇ／ｍ2〜１６０ｇ／ｍ2）で様々である。
【００７３】
ある実施形態では、コーティングは、基材を、所定の厚さを有する溶融組成物の層で被覆された第１のコーティングロール上に、次いで、基材の孔の中にある組成物を除去する第２のロール上に送る連続プロセスを使用して、溶媒を用いず、高温で実施することができる。次いで、このようにヤーン、フィラメント、又はフィルム上にゲルだけが被覆されている基材は、組成物が流動できず、ヤーン、フィラメント、又はフィルムの周囲に均一に分布された状態を維持するように、空気流で冷却される。必要に応じて、空気の層流を作り出すシステムが提供され、このシステムは、ヤーン、フィラメント、又はフィルムの周囲の組成物の分布を補正することと、本プロセスの前工程で開放していなかった基材の孔の詰まりを取り除くことの両方が可能である。
【００７４】
本プロセスの変形によれば、基材を溶融ポリマー組成物の浴（例えば、１２０℃〜２００℃の温度）を通過させることができる。次いで、溶融した組成物で被覆された基材は、余分な組成物が除去されるように、所定の間隙で互いに押圧される２本の固定ロール間に通される。ヤーン、フィラメント、又はフィルム上に残る組成物の量は、本質的に、固定ロール間で設定される間隙に依存する。次いで、被覆された製品を冷却し、前プロセスと同様に処理する。
【００７５】
必要に応じて、コーティングされ冷却された基材を２つの保護フィルム（例えば、薄いポリエステルフィルム）で被覆することができる。これらのフィルムは、ノンスティック処理を必要としても、又は必要としなくてもよく、パッケージからの取り出しおよび物品の取り扱いを容易にする機能をすることができる。必要に応じて、コーティングされた基材を、使用に好適なサイズの個々の圧迫ガーゼに切断し、密封袋に包装し、滅菌することができる。
【００７６】
溶液流延を使用して、本発明の物品を作製してもよい。本方法は、典型的には、ポリマー組成物成分との相溶性で選択される通常の溶媒を使用する。このような通常の溶媒としては、例えば、トルエンおよびテトラヒドロフランが挙げられる。本発明の特定の一部に用いる通常の溶媒の具体的選択は、当該技術分野の技術に入る。溶液流延法では、組成物中に含まれる材料は、均一な混合物を形成するようにブレンドされた後、カーテンコーティング、ダイコーティング、ナイフコーティング、ロールコーティング、又はスプレーコーティングなどの既知のコーティング技術を使用して、キャリアウェブ又は支持体（後述）上にコーティングされる。好ましいコーティング方法は、ナイフコーティングである。次いで、通常は乾燥オーブンを使用し、望ましくないレベルの残留溶媒を除去するように選択された時間および温度で、コーティングされた支持体から溶媒を除去する。
【００７７】
層状構造体は、当業者に既知の、および、例えば米国特許第６，３７９，７９１号明細書に記載の積層、コーティング、又は押出技術を使用して調製することもできる。
【００７８】
必要に応じて、本発明の組成物を滅菌することができる。滅菌方法としては、電子線又はガンマ線を用いた処理が挙げられる。
【００７９】
創傷被覆剤
本発明のポリマー組成物を創傷被覆剤、即ち、創傷に直接適用される、又は創傷に接触する医療用物品に使用することができる。このような物品は、多孔質の支持体（即ち、支持基材）を含む。本発明の組成物は、例えば、支持基材にコーティングすることができるか、又は支持基材に含浸させることができる。
【００８０】
好適な材料は、好ましくは可撓性があり、布帛、不織布又は織布、ポリマーフィルム、金属、紙、および／又は、これらの組み合わせであってもよい。更に具体的には、液体透過性（例えば、水蒸気に関して）で開放孔を有する基材（例えば、スクリム）を使用することが望ましい。ある実施形態では、米国特許第６，５４８，７２７号明細書および同第５，４０９，４７２号明細書に開示されるものなどの連続気泡又は独立気泡発泡体を使用することが望ましい。
【００８１】
基材（即ち、支持体）は、好ましくは多孔質であり、創傷流体、水蒸気、および空気の通過が可能である。従って、多孔質基材は液体透過性である。
【００８２】
好適な多孔質基材としては、編物、織布（例えば、チーズクロスおよびガーゼ）、不織布（スパンボンド不織布を含む）、押出多孔質シート、および、孔あきシートが挙げられる。多孔質基材の孔（即ち、開口部）は、高通気性を促進するのに十分なサイズと十分な数を有する。ある実施形態では、多孔質基材は、１平方センチメートル当たり少なくとも１つの孔を有する。ある実施形態では、多孔質基材は、１平方センチメートル当たり２２５以下の孔を有する。ある実施形態では、孔は、少なくとも０．１ミリメートル（ｍｍ）の平均開口部サイズ（即ち、開口部の最大寸法）を有する。ある実施形態では、孔は、０．５ｃｍ以下の平均開口部サイズ（即ち、開口部の最大寸法）を有する。
【００８３】
ある実施形態では、多孔質基材は、少なくとも５ｇ／ｍ2の坪量を有する。ある実施形態では、多孔質基材は、２００ｇ／ｍ2以下の坪量を有する。
【００８４】
多孔質基材（即ち、支持体）は、好ましくは、可撓性があり、しかも引裂に対する抵抗性がある。ある実施形態では、多孔質基材の厚さは、少なくとも０．０１２５ｍｍである。ある実施形態では、多孔質基材の厚さは、３ｍｍ以下である。
【００８５】
多孔質基材は、不透明又は半透明であってよい。通常、それらは、皮膚色を有するが、「デザイナー」カラーおよびパターン、並びに漫画のキャラクターのデザインに人気が高まりつつある。
【００８６】
支持体又は支持基材の材料としては、紙；綿、レーヨン、羊毛、麻、ジュート、ナイロン、ポリエステル、ポリアセテート、ポリアクリル、アルギネート、エチレン−プロピレン−ジエンゴム、天然ゴム、ポリエステル、ポリイソブチレン、ポリオレフィン（例えば、ポリプロピレン、ポリエチレン、エチレンプロピレン共重合体、および、エチレンブチレン共重合体）、ポリウレタン（ポリウレタンフォームを含む）、ビニル類（ポリ塩化ビニル、および、エチレン−酢酸ビニルを含む）、ポリアミド、ポリスチレンなどの材料から製造される天然又は合成の繊維、糸およびヤーン、ガラス繊維、セラミック繊維、および／又は、これらの組み合わせを含む様々な材料が挙げられる。
【００８７】
特定の目的では、支持体は、低接着背面処理（ＬＡＢ）材であってもよい下塗り剤又は剥離剤が、一方又は両方の主面にコーティングされてもよい。例えば、可塑化されたポリ塩化ビニル（ＰＶＣ）支持体を使用するとき、ブタジエン−又はイソプレン−含有ポリマー並びにポリイソプレン−ポリビニルピリジン（ＰＩ−ＰＶＰ）相溶化剤を含む本発明の一実施形態は、複合材料ＰＳＡが酸性ＰＶＣに対する親和性を有するという点で特に有利である。
【実施例】
【００８８】
以下の実施例で本発明の目的および利点を更に例証するが、これらの実施例に引用される特定の材料およびその量、並びに、他の条件および詳細は、本発明を不当に限定するものと見なされるべきではない。
【００８９】
材料
クラトン（ＫＲＡＴＯＮ）Ｄ１１２４Ｋ−３０重量％のポリスチレンを有する、放射状の４つのアームがある星形ポリスチレン−ポリイソプレン（ＳＩ）4熱可塑性エラストマー共重合体、テキサス州ヒューストン、クラトン・ポリマーズ（ＫＲＡＴＯＮ  Ｐｏｌｙｍｅｒｓ，Ｈｏｕｓｔｏｎ，Ｔｅｘａｓ）から入手可能。
サルケア（ＳＡＬＣＡＲＥ）ＳＣ９５−鉱油および登録商標をもつ非イオン性界面活性剤中に分散されている、重合したジメチルアミノエチルメタクリレート（ＤＭＡＥＭＡ）のメチルクロライド第四級アンモニウム塩微粒子からなるサブミクロンのカチオン性逆エマルション、ノースカロライナ州ハイポイント、チバ・スペチャルティ・ケミカルズ（Ｃｉｂａ  Ｓｐｅｃｉａｌｔｙ  Ｃｈｅｍｉｃａｌｓ，Ｈｉｇｈ  Ｐｏｉｎｔ，  Ｎｏｒｔｈ  Ｃａｒｏｌｉｎａ）から入手可能。
サルケア（ＳＡＬＣＡＲＥ）ＳＣ９１−鉱油および登録商標をもつ非イオン性界面活性剤中に分散されている重合したアクリル酸ナトリウム共重合体微粒子からなるサブミクロンのアニオン性逆エマルション、ノースカロライナ州ハイポイント、チバ・スペチャルティ・ケミカルズ（Ｃｉｂａ  Ｓｐｅｃｉａｌｔｙ  Ｃｈｅｍｉｃａｌｓ，Ｈｉｇｈ  Ｐｏｉｎｔ，  Ｎｏｒｔｈ  Ｃａｒｏｌｉｎａ）から入手可能。
ケイドール（ＫＡＹＤＯＬ）−クロンプトン社（Ｃｒｏｍｐｔｏｎ  Ｃｏｒｐｏｒａｔｉｏｎ）（前、ウィトコ社（Ｗｉｔｃｏ  Ｃｏｒｐｏｒａｔｉｏｎ））から入手可能な鉱油。
イルガノックス（ＩＲＧＡＮＯＸ）１０１０−ニューヨーク州タリータウン、チバ・スペチャルティ・ケミカルズ（Ｃｉｂａ  Ｓｐｅｃｉａｌｔｙ  Ｃｈｅｍｉｃａｌｓ，Ｔａｒｒｙｔｏｗｎ，Ｎｅｗ  Ｙｏｒｋ）から入手可能なフェノール系酸化防止剤。
ポリエステル編布は、オハイオ州クリーブランド、ランポーツ・フィルター・メディア社（Ｌａｍｐｏｒｔｓ  Ｆｉｌｔｅｒ  Ｍｅｄｉａ，Ｉｎｃ．，Ｃｌｅｖｅｌａｎｄ，ＯＨ）から購入される２４メッシュのポリエステルニット（６１ｇ／ｍ2）であった。
【００９０】
剥離接着力試験
剥離接着力は、モデル３Ｍ９０滑り／剥離試験機（Ｓｌｉｐ／Ｐｅｅｌ  ｔｅｓｔｅｒ）（マサチューセッツ州アコード、アイマス社（ＩＭＡＳＳ，Ｉｎｃ．，Ａｃｃｏｒｄ，ＭＡ））を使用して、２３℃、相対湿度（ＲＨ）５０％、毎分３０５ミリメートル（ｍｍ／分）、幅２５ｍｍにおける、鋼板からの１８０°剥離力として測定される。制御された温度および湿度で２４時間、サンプルを調整した。調整後、２キログラム（ｋｇ）のローラおよび４回の通過を使用してステンレス鋼パネルに接着させた。１５分の休止時間後、０．３０５メートル／分（ｍ／分）の剥離速度を使用して、ステンレス鋼板からサンプルを剥離した。典型的には、長さ０．１３メートル（ｍ）の２つのサンプルを測定し、平均の剥離力をオンス／インチ（ｏｚ／ｉｎ）で記録し、１デシメートル当たりのニュートン（Ｎ／ｄｍ）に換算した。
【００９１】
塩水吸収性試験
サンプル（２．５４ｃｍ×２．５４ｃｍ）を塩水に浸漬した。サンプルを様々な時間に塩水から取り出し、ペーパータオルで軽く叩いた。重量を記録し、サンプルを塩水溶液に戻した。次式を使用し、乾燥コーティングの重量当たりの吸収された塩水の重量を塩水中における膨潤時間の関数として計算した：（吸収された塩水の重量）／（乾燥サンプルのコーティング重量）＝［（塩水で膨潤した重量）−（乾燥サンプル重量）］／［（乾燥サンプル重量）−（基材の重量）］
【００９２】
実施例の作製
実施例は、まず疎水性ゲルを調製した後、親水性微粒子および支持基材を組み込み、物品を製造することによって作製された。
【００９３】
ゲルの調製
クラトン（ＫＲＡＴＯＮ）Ｄ１１２４Ｋスチレン−イソプレン−スチレン（ＳＩＳ）ペレットを、直径３０ｍｍで１５のバレルセクションを有するヴェルナー・プフライデラー（Ｗｅｒｎｅｒ  Ｐｆｌｅｉｄｅｒｅｒ）ＺＳＫ３０共回転式二軸スクリュ押出機（ＴＳＥ）の供給口（バレルセクション１）に重量測定して供給した。
【００９４】
各温度ゾーンは、２つのバレルセクションの組み合わせであった（例えば、ゾーン１はバレルセクション２および３に対応する）。バレルセクション１は、全てのＳＩＳゲルロットに対し、最大限の冷却能力に制御された。粉末化された酸化防止剤（イルガノックス（ＩＲＧＡＮＯＸ）１０１０）もバレルセクション１に重量測定して供給した。国際公開第９７／００１６３号パンフレットに記載されるように、ケイドール（ＫＡＹＤＯＬ）鉱油を加熱し、ＴＳＥに加えた。開示されている配合プロセスは、ＳＩＳエラストマー溶融した後、加熱された鉱油を加えることによって、ゲルを製造する方法を提供する。加熱された鉱油を、それぞれバレルセクション４、６、８、１０および１２に逐次、注入した。ＴＳＥスクリュ速度を毎分４００回転（ｒｐｍ）に制御した。ゾーン１〜７のＴＳＥ温度プロファイルをそれぞれ２０４℃、２２７℃、２２７℃、２０４℃、１８２℃、１７１℃、および９３℃に制御した。加熱された油の注入をそれぞれ２０４℃、２０４℃、２０４℃、１７７℃、および１７７℃に制御した。表１に材料流量を記載し、表２にＳＩＳゲルの組成情報を記載する。
【００９５】
【表１】
2007512924.tif 000004
【００９６】
【表２】
2007512924.tif 000005
【００９７】
被覆材の調製
ハーケ（Ｈａａｋｅ）直径２５ｍｍの完全にかみ合う逆回転式ＴＳＥ中で、予め配合されたＳＩＳゲルをサルケア（ＳＡＬＣＡＲＥ）ＳＣ９５又はサルケア（ＳＡＬＣＡＲＥ）ＳＣ９１と合わせることによって、実施例１および２を調製した。１２７℃で作動するボノット（Ｂｏｎｎｏｔ）押出機中でＳＩＳゲルを再溶融させることによって、実施例１および２を調製した。溶融したゲルを毎分２２．８グラムでＴＳＥのバレルセクション２に注入した。ジーニス（Ｚｅｎｉｔｈ）ギヤポンプを使用して、サルケア（ＳＡＬＣＡＲＥ）逆エマルションを周囲温度で毎分１５．２グラム（ｇ／分）、バレルセクション４に注入した。ＴＳＥを３００ｒｐｍのスクリュ速度および１２１℃の温度に制御した。全材料処理量は、毎分３８．０グラムであった。ジーニス（Ｚｅｎｉｔｈ）ギヤポンプを使用して、ＳＩＳゲル／サルケア（ＳＡＬＣＡＲＥ）ブレンドをＴＳＥから輸送ホースの中に放出した。輸送ホースは、溶融したゲルブレンドを幅０．１５メートル（ｍ）の単一オリフィスフィルムダイに移送した。輸送ホースおよびダイは、両方とも１２１℃に制御された。１１０℃に制御された、間隙のある研磨された２本の鋼ロールによって形成されたニップに、溶融したゲルブレンドを押し出した。また、０．８ｍｍ×０．７ｍｍ（０．５６ｍｍ2）の長方形の開放孔を有し、厚さ０．２０ミリメートル（ｍｍ）および幅０．１５メートル（ｍ）のポリエステル（ＰＥＴ）編布も、１．４ｍ／分の速度でニップに供給した。布帛がニップを出る時、ゲルコーティングされた物品は、挿入される紙剥離ライナーと一緒に巻き取られる前に空気中で冷却された。周囲温度に空気冷却した後、０．７５ｍｍ×０．６ｍｍ（０．４５ｍｍ2）の長方形の開放孔を有するコーティングされた布帛が得られた。表３には加工条件を記載し、表４には実施例１〜２の組成情報を記載する。
【００９８】
【表３】
2007512924.tif 000006
【００９９】
【表４】
2007512924.tif 000007
【０１００】
実施例の接着力および吸収性
前述の剥離試験方法を使用し、ゲルコーティングされたＰＥＴ布帛（実施例１〜２）および実施例２の組成物を有する１ｍｍ厚さのスラブの、ステンレス鋼からの１８０°剥離接着力を試験した。ステンレス鋼からの１８０°剥離接着力は、ゲルスラブ（実施例２）では０．１Ｎ／ｄｍであり、ゲルコーティングされた布帛サンプル（実施例１および２）では０．０Ｎ／ｄｍであった。極端に低い１８０°剥離接着力は、本発明の組成物と物品が強力な接着結合を形成できないことを示す。その結果、本発明の組成物と物品は、非接着性又は非接着性であると考えられる。
【０１０１】
実施例１〜２の、０．８重量％ＮａＣｌ（塩水）吸収能力を試験した。実施例１および２のサンプル（２．５４ｃｍ×２．５４ｃｍ）を塩水に浸漬した。塩水吸収性試験により吸収性を時間の関数として測定したが、その結果を表５に示す。
【０１０２】
【表５】
2007512924.tif 000008
【０１０３】
塩水吸収性データは、本発明の組成物および物品が、それらの乾燥重量の１〜５倍の量の塩水を吸収できることを示す。サンプルは全て、塩水に暴露した後、そのままの状態を維持した。
【国際調査報告】
2007512924.tif 000009
2007512924.tif 000010
2007512924.tif 000011
2007512924.tif 000012